Способ получения средства для устранения дефектов кожи и лечения ран в виде геля
METHOD FOR OBTAINING A REMEDY FOR ELIMINATING SKIN DEFECTS AND TREATING WOUNDS IN THE FORM OF A GEL

Изобретение относится к области медицины и косметологии и может быть использовано при производстве парфюмерно-косметической продукции и средств медицинского назначения.
Известен способ получения средства для устранения дефектов кожи и лечения ран в виде геля, включающий смешивание с водой при постоянном перемешивании водорастворимого производного целлюлозы и, по меньшей мере, одного водорастворимого полисахарида, взятого из группы фукоидин, альгинат, пектин, нагревание и затем охлаждение полученной смеси, стерилизацию (Патент РФ 2454242, МПК A61K 36/02, A61K 47/38, А61Р 17/02, публ. 2012).
Недостатком этого способа является невысокая эффективность получаемого продукта, поскольку существует вероятность возникновения окислительного стресса у клеток кожи в области раны или дефекта, вызванного избыточным притоком кислорода в область повреждения.
Известен способ получения композиции местного (локального) и наружного применения для лечения ран, в том числе и гнойно-деструктивных поражений слизистой оболочки и кожи. Композиция содержит эффективное количество наночастиц оксида церия и основу, которая представляет собой, по меньшей мере, одно водорастворимое производное целлюлозы, по меньшей мере один водорастворимый полисахарид или их смесь, входящих в группу состоящую из пектина, фукоидина, альгината, при этом композиция выполнена в мягкой форме, входящей в группу геля, спрея для наружного применения. Для изготовления геля производят смешивание сухих навесок веществ с дистиллированной водой в течение 30-40 минут при комнатной температуре, отстаивание 12-18 часов при температуре 2-4°С и повторное перемешивание в течение 30-40 минут. После чего полученный гель закупоривают и стерилизуют. (Патент РФ 2699362, МПК A61K 33/244, A61K 36/00, публ. 2019, прототип).
Недостатком способа получения данного геля является то, что возможна неполная растворимость компонентов, высока вероятность разрушения химических связей, что ведет к снижению однородности и стабильности получаемого продукта.
Задачей предлагаемого изобретения является устранение указанных недостатков, повышение уровня микробиологической защиты получаемого геля, стабильности и однородности его структуры.
2
Для решения поставленной задачи в способе получения средства для устранения дефектов кожи и лечения ран в виде геля, включающем смешивание сухих навесок, по меньшей мере, одного водорастворимого производного целлюлозы и, по меньшей мере, одного водорастворимого полисахарида, взятого из группы фукоидан (фукоидин), альгинат, пектин с дистиллированной водой при постоянном перемешивании, отстаивание 12-18 часов при температуре 2-4°С, повторное перемешивание в течение 30-40 минут, введение оксида церия, стерилизацию, предложено смесь производного целлюлозы и водорастворимых полисахаридов перемешивать при скорости 30-120 об/мин в течение 20-30 мин. Затем перед охлаждением нагревать при температуре 115-130°С в течение 50-120 минут до формирования гелевого матрикса. Повторное перемешивание проводить на смесителе на скорости 30-60 об/мин. При этом перед введением оксида церия предварительно осуществлять его ультрафиолетовое облучение в диапазоне УФ-С с мощностью от 16 до 40 мДж/см в течение 1-10 мин. После введения оксида церия в ранее приготовленную смесь, производить еще одно перемешивание в течение 20-30 минут со скоростью 30-60 об/мин.
Получение средства для устранения дефектов кожи и лечения ран в виде геля осуществляют следующим образом.
Очищенную воду, необходимую для технологического процесса, получают дистилляцией путем конденсации отсепарированного пара в соответствии с требованиями ГОСТ 58144-2018.
В емкость для перемешивания добавляют рассчитанное количество воды очищенной. Приготовление основы геля должно происходить при комнатной температуре от +15 до +25°С.
На весах отмеривают необходимое количество сухих навесок водорастворимого производного целлюлозы (или их смесь), например, карбоксиметилцеллюлозы (гидроксиэтилцеллюлозы, целлосайза), помещают в емкость для перемешивания. Отмеривают сухие навески полисахаридов: фукоидина (фукоидана), или пектина или альгината натрия, или их сочетания, и также помещают в емкость для перемешивания. Полученный раствор перемешивают при скорости 30-120 об/мин в течение 20-30 минут.
Полученную смесь нагревают при температуре 115-130°С в течение 50-120 минут до формирования гелевого матрикса, а затем охлаждают до 2-4°С и отстаивают при этой температуре в течение 12-18 часов. После этого смесь повторно перемешивают в течение 30-40 минут на смесителе на скорости 30-60 об/мин.
2
Затем в основу геля вводят раствор диоксида церия, который предварительно был облучен ультрафиолетом в диапазоне УФ-С с мощностью от 16 до 40 мДж/см в течение 1-10 мин, и еще раз все перемешивают в течение 20-30 минут со скоростью 30-60 об/мин.
Полученный гель выгружают из смесителя в емкость для розлива. Из емкости для розлива разливают гель во флаконы и закупоривают, после чего стерилизуют.
Компоненты, входящие в состав геля, могут использоваться в различных сочетаниях, в зависимости от требования получить необходимую вязкость, эффективность или себестоимость производства.
Преимущественно предлагается использовать компоненты композиции при следующем соотношении компонентов, мас. %:
оксид церия 0,00000172-0,000172, водорастворимые производные целлюлозы 1,0-15,0, водорастворимый полисахарид пектин 0,01-1,5, водорастворимый полисахарид фукоидан 0,01-1,5, водорастворимый полисахарид альгинат 0,01-1,5, вода - остальное (патент РФ 2699362).
Пример 1.
В емкость для перемешивания отмеривают рассчитанное количество воды очищенной. Для приготовления 1 литра геля берут сухую навеску смеси водорастворимых производных целлюлозы:
карбоксиметилцеллюлозы 10 г, гидроксиэтилцеллюлозы 100 г и целлосайза 40 г, помещают в емкость для перемешивания. Отмеривают сухую навеску фукоидана 5 г, альгината 15 г и также помещают в емкость для перемешивания. Полученный раствор перемешивают при скорости 60 об/мин в течение 30 минут при комнатной температуре +25°С.
Полученную смесь нагревают при температуре 120°С в течение 120 минут до формирования гелевого матрикса, а затем охлаждают до 4°С и отстаивают при этой температуре в течение 18 часов. После этого смесь повторно перемешивают в течение 40 минут на смесителе на скорости 45 об/мин.
2
Затем в основу геля вводят раствор оксида церия в количестве 10 мл с концентрацией 0,0172 мас. %„ который предварительно был облучен ультрафиолетом в диапазоне УФ-С с мощностью 40 мДж/см в течение 1 мин, и еще раз все перемешивают в течение 30 минут со скоростью 60 об/мин.
Полученный гель выгружают из смесителя в емкость для розлива. Из емкости для розлива разливают гель во флаконы и закупоривают, после чего стерилизуют.
Пример 2
В емкость для перемешивания отмеривают рассчитанное количество воды очищенной. Приготавливают основу геля при температуре +15°С.
Для приготовления 1 литра геля отмеривают сухую навеску карбоксиметилцеллюлозы 10 г, помещают в емкость для приготовления геля. Отмеривают сухие навески фукоидана 0,1 г, пектина 0,1 г, альгината натрия 0,1 г и помещают в емкость для перемешивания. Полученный раствор перемешивают при скорости 30 об/мин в течение 20 минут.
Полученную смесь нагревают при температуре 115°С в течение 50 минут до формирования гелевого матрикса, а затем охлаждают до 2°С и отстаивают при этой температуре в течение 12 часов. После этого смесь повторно перемешивают в течение 30 минут на смесителе на скорости 30 об/мин.
2
Затем в основу геля вводят раствор оксида церия в количестве 0,1 мл с концентрацией 0,0172 мас. %, который предварительно был облучен ультрафиолетом в диапазоне УФ-С с мощностью 16 мДж/см в течение 10 мин, и еще раз все перемешивают в течение 20 минут со скоростью 30 об/мин.
Полученный гель выгружают из смесителя в емкость для розлива. Из емкости для розлива разливают гель в флаконы и закупоривают, после чего стерилизуют.
Пример 3.
В емкость для перемешивания отмеривают рассчитанное количество воды очищенной. Для приготовления 1 литра геля берут сухую навеску смеси водорастворимых производных целлюлозы:
карбоксиметилцеллюлозы 20 г, и целлосайза 100 г, помещают в емкость для перемешивания. Отмеривают сухую навеску фукоидана 15 г, альгината 15 г и пектина 15 г и также помещают в емкость для перемешивания. Полученный раствор перемешивают при скорости 120 об/мин в течение 30 минут при комнатной температуре +25°С.
Полученную смесь нагревают при температуре 130°С в течение 120 минут до формирования гелевого матрикса, а затем охлаждают до 4°С и отстаивают при этой температуре в течение 18 часов. После этого смесь повторно перемешивают в течение 40 минут на смесителе на скорости 60 об/мин.
2
Затем в основу геля вводят раствор оксида церия в количестве 5 мл с концентрацией 0,0172 мас. %, который предварительно был облучен ультрафиолетом в диапазоне УФ-С с мощностью 40 мДж/см в течение 1 мин, и еще раз все перемешивают в течение 30 минут со скоростью 60 об/мин.
Полученный гель выгружают из смесителя в емкость для розлива. Из емкости для розлива разливают гель в флаконы и закупоривают, после чего стерилизуют.
Предлагаемый способ получения геля позволяет достичь более высокой степени микробиологической защиты получаемого средства, что предотвращает развитие микроорганизмов в процессе хранения. Кроме того, дополнительная стадия нагрева позволяет добиться более однородной и стабильной консистенции, что предотвращает возникновение неоднородностей и расслоения структуры геля. УФ-облучение оксида церия также способствует получению более стабильной структуры геля.